(57)【要約】【課題】ミクロ相分離してなる導電性接着剤において、導電性粒子が、Ｉｎ−Ｓｉｔｕ重合させてなる領域よりも、ベース樹脂中に、より偏在しやすい導電性接着剤、及びそれを用いた導電性接着剤の使用方法を提供する。【解決手段】ベース樹脂と、Ｉｎ−Ｓｉｔｕ重合させてなる領域と、がミクロ相分離する導電性接着剤であって、導電性粒子を含んでおり、ベース樹脂に含まれる導電性粒子の含有量をφ１（重量％）とし、Ｉｎ−Ｓｉｔｕ重合させてなる領域に含まれる導電性粒子の含有量をφ２（重量％）としたときに、φ１＞φ２の関係を満足する。【選択図】図１
2020193309.tif 000002
【特許請求の範囲】
【請求項１】
ベース樹脂と、Ｉｎ−Ｓｉｔｕ重合させてなる領域と、がミクロ相分離してなる、導電性接着剤であって、
前記導電性接着剤が、導電性粒子を含んでおり、
前記ベース樹脂に含まれる導電性粒子の含有量をφ１（重量％）とし、Ｉｎ−Ｓｉｔｕ重合させてなる領域に含まれる導電性粒子の含有量をφ２（重量％）としたときに、φ１＞φ２の関係を満足することを特徴とする導電性接着剤。
【請求項２】
前記Ｉｎ−Ｓｉｔｕ重合の反応温度をＴ１（℃）とし、前記ベース樹脂の反応温度をＴ２（℃）としたときに、ΔＴ（＝Ｔ２−Ｔ１）の絶対値が、５〜５０の範囲内の値であることを特徴とする請求項１に記載の導電性接着剤。
【請求項３】
前記ベース樹脂が、熱硬化性エポキシ樹脂であることを特徴とする請求項１又は２に記載の導電性接着剤。
【請求項４】
前記Ｉｎ−Ｓｉｔｕ重合させてなる領域が、アクリル系モノマ及びラジカル発生剤の組み合わせ、又はブロックイソシアネート化合物及び活性水素基含有化合物の組み合わせに由来することを特徴とする請求項１〜３のいずれか一項に記載の導電性接着剤。
【請求項５】
前記導電性粒子の含有量を、全体量に対して、２５〜７０重量％の範囲内の値とすることを特徴とする請求項１〜４のいずれか一項に記載の導電性接着剤。
【請求項６】
粘度を０．１〜３００Ｐａ・ｓｅｃ．（測定温度：２５℃）の範囲内の値とすることを特徴とする請求項１〜５のいずれか一項に記載の導電性接着剤。
【請求項７】
比抵抗を１×１０-4〜１×１０0Ω・ｃｍの範囲内の値とすることを特徴とする請求項１〜６のいずれか一項に記載の導電性接着剤。
【請求項８】
ベース樹脂と、Ｉｎ−Ｓｉｔｕ重合させてなる領域と、がミクロ相分離してなる、導電性接着剤の使用方法であって、下記工程（１）〜（４）を含むことを特徴とする導電性接着剤の使用方法。
（１）導電性粒子を含み、ベース樹脂と、Ｉｎ−Ｓｉｔｕ重合させてなる領域と、がミクロ相分離する導電性接着剤を準備する工程
（２）導電性接着剤を、被接着体に対して、適用する工程
（３）導電性接着剤を、加熱して、Ｉｎ−Ｓｉｔｕ重合させてなる領域を形成する工程
（４）ベース樹脂と、Ｉｎ−Ｓｉｔｕ重合させてなる領域とを、ミクロ相分離させるとともに、ベース樹脂に含まれる導電性粒子の含有量をφ１（重量％）とし、Ｉｎ−Ｓｉｔｕ重合させてなる領域に含まれる導電性粒子の含有量をφ２（重量％）としたときに、φ１＞φ２の関係を満足させる工程
【発明の詳細な説明】
【技術分野】
【０００１】
本発明は、導電性接着剤及び導電性接着剤の使用方法に関する。
特に、硬化後にミクロ相分離してなる導電性接着剤において、導電性粒子が、Ｉｎ−Ｓｉｔｕ重合（その場重合と称する場合がある。）させてなる領域よりも、ベース樹脂中に偏在しやすい導電性接着剤、及びそれを用いた導電性接着剤の使用方法に関する。
【背景技術】
【０００２】
従来、電気絶縁性樹脂中に、導電性粒子を所定量含んでなる導電性接着剤が各種提案されている。
例えば、良好な接着性とリワーク性を兼ね備え、しかも低温接続性等が良好な導電性接着剤が提案されている（例えば、特許文献１参照）。
より具体的には、導電性フィラーと、熱可塑性樹脂及び熱硬化性樹脂からなる有機バインダーと、を含んでなる導電性接着剤であって、導電性フィラーの金属粒子は、複数の構成金属に鉛を含まず、該構成金属の濃度が金属粒子表面と、金属粒子内部とで連続的に変化し、有機バインダーの硬化温度近傍で溶融する金属粒子表面の低融点層と、金属粒子内部の高融点層と、を有することを特徴とする導電性接着剤である。
【０００３】
また、十分な導電性と、優れた塗布作業性を制御してなる導電性接着剤も提案されている（例えば、特許文献２参照）。
より具体的には、熱硬化性樹脂としてのエポキシ樹脂等と、熱可塑性樹脂としてのポリエーテルスルホン樹脂等と、導電性粒子を含んでなる導電性接着剤であって、それを硬化させた場合に、熱硬化性樹脂と、熱可塑性樹脂と、が相分離し、かつ、導電性粒子が偏在してなる導電性接着剤である。
そして、導電性粒子の形状としては、球状、凝集状、平板状、針状、棒状が好ましく、その平均粒径は０．０１〜２０μｍの範囲内の値である。
したがって、図７のラインＡに示すように、熱硬化性樹脂としてのエポキシ樹脂等と、熱可塑性樹脂としてのポリエーテルスルホン樹脂等と、導電性粒子を含んでなる導電性接着剤の場合、ラインＢに示される、ポリエーテルスルホン樹脂を含んでいない導電性接着剤の場合と比較して、導電率は良好であった。
【先行技術文献】
【特許文献】
【０００４】
【特許文献１】特開２００１−１７２６０６号（特許請求の範囲等）
【特許文献２】特開２０１３−６７７５５号（特許請求の範囲等）
【発明の開示】
【発明が解決しようとする課題】
【０００５】
しかしながら、特許文献１に開示された導電性接着剤は、構成金属の濃度が金属粒子表面と、金属粒子内部とで連続的に変化し、それによって、低融点層及び高融点層を備えた特殊な導電性フィラーを用いる必要があって、導電性接着剤の製造コスト等が高くなりやすいという問題が見られた。
また、所定導電性を得るために配合する導電性粒子が相当量となるという問題が見られた。
その上、熱可塑性樹脂として、フェノキシ樹脂等を用いるとともに、熱硬化性樹脂として、エポキシ樹脂等を用いており、相互に相溶性が良好な樹脂を用いていることから、ミクロ相分離を生じず、導電性粒子を偏在させるという意図は無かった。
【０００６】
また、特許文献２に開示された導電性接着剤において、熱硬化させた場合に、熱硬化性樹脂と、熱可塑性樹脂とがミクロ相分離するものの、導電性粒子の偏在相以外の相の大きさ（幅）が、数ｎｍ〜２０ｎｍと小さくなければならず、しかも、導電性粒子の偏在相においても、導電性粒子の偏在性が未だ乏しいという問題が見られた。
【０００７】
そこで、本発明者らは鋭意検討した結果、所定条件下、ベース樹脂中で、Ｉｎ−Ｓｉｔｕ重合を行うことにより、ベース樹脂と、Ｉｎ−Ｓｉｔｕ重合させてなる領域と、相分離（ミクロ相分離）することによって、ベース樹脂中に、導電性粒子がより多く偏在することを見出し、本発明を完成させたものである。
すなわち、本発明は、Ｉｎ−Ｓｉｔｕ重合を利用して、比較的少量の導電性粒子の配合であっても、その導電性粒子をベース樹脂中に比較的多く偏在させてなる、良好な導電性等を有する導電性接着剤、及びそのような良好な導電性を容易に得るための導電性接着剤の使用方法を提供することを目的とする。
【課題を解決するための手段】
【０００８】
本発明によれば、ベース樹脂と、Ｉｎ−Ｓｉｔｕ重合させてなる領域と、がミクロ相分離してなる導電性接着剤であって、導電性接着剤が、導電性粒子を含んでおり、ベース樹脂に含まれる導電性粒子の含有量をφ１（重量％）とし、Ｉｎ−Ｓｉｔｕ重合させてなる領域に含まれる導電性粒子の含有量をφ２（重量％）としたときに、φ１＞φ２の関係を満足することを特徴とする導電性接着剤が提供され、上述した問題を解決することができる。
すなわち、ベース樹脂と、Ｉｎ−Ｓｉｔｕ重合させてなる領域と、が相分離（ミクロ相分離）し、かつ、ベース樹脂に含まれる導電性粒子が、多く偏在してなる導電性接着剤を得ることができる。
したがって、比較的少量の導電性粒子の配合であっても、ベース樹脂に対して、Ｉｎ−Ｓｉｔｕ重合させてなる領域よりも、相対的に多く偏在することから、良好な導電性を得ることができる。
【０００９】
なお、加熱処理（第１加熱処理及び第２加熱処理）の如何によって、下記態様の導電性接着剤が得られるが、それらについても、本発明の導電性接着剤に、基本的に含めるものとする。
タイプＡ：第１加熱処理前／第２加熱処理前の導電性接着剤（通常、液状）
タイプＢ：第１加熱処理後／第２加熱処理前の導電性接着剤（通常、液状）
タイプＣ：第１加熱処理後／第２加熱処理後の導電性接着剤（通常、固体状）
【００１０】
また、本発明の導電性接着剤を構成するにあたり、Ｉｎ−Ｓｉｔｕ重合の反応温度をＴ１（℃）とし、ベース樹脂の反応温度をＴ２（℃）としたときに、ΔＴ（＝Ｔ２−Ｔ１）の絶対値を５〜５０の範囲内の値とすることが好ましい。
このような温度関係を満足することによって、熱硬化等する前の、比較的低粘度のベース樹脂中に挿入された状態のアクリル系モノマ等を含む場合であっても、Ｉｎ−Ｓｉｔｕ重合により、均一かつ精度良く重合化して、ベース樹脂と、Ｉｎ−Ｓｉｔｕ重合させてなる領域と、をミクロ相分離させることができる。
【００１１】
また、本発明の導電性接着剤を構成するにあたり、ベース樹脂が、熱硬化性エポキシ樹脂であることが好ましい。
このようにベース樹脂領域が、熱硬化性エポキシ樹脂であれば、反応温度であるＴ２（℃）の調整が比較的容易であって、ΔＴ（Ｔ２−Ｔ１）を所定範囲内の値にし、さらには、ベース樹脂領域と、Ｉｎ−Ｓｉｔｕ重合させてなる領域と、を容易かつ精度良くミクロ相分離させることができる。
【００１２】
また、本発明の導電性接着剤を構成するにあたり、Ｉｎ−Ｓｉｔｕ重合させてなる領域が、アクリル系モノマ及びラジカル発生剤の組み合わせ、又はブロックイソシアネート化合物及び活性水素基含有化合物の組み合わせに由来することが好ましい。
このようにＩｎ−Ｓｉｔｕ重合させてなる領域が、アクリル系モノマ及びラジカル発生剤の組み合わせ等に由来しているのであれば、ベース樹脂と、Ｉｎ−Ｓｉｔｕ重合させてなる領域と、をさらに容易かつ精度良く、ミクロ相分離させることができる。
【００１３】
また、本発明の導電性接着剤を構成するにあたり、導電性粒子の含有量を、全体量に対して、２５〜７０重量％の範囲内の値とすることが好ましい。
このように導電性粒子の含有量を制限することによって、比較的少量の導電性粒子の配合であっても、ベース樹脂に対して偏在させることにより、良好な導電性を得ることができる。
一方、さらに低い導電性を要求される用途、例えば、パワー半導体の電気接合部材等においては、相当量の導電性粒子の配合により、さらに発熱やクラックの発生が少ない導電性接着剤を提供することができる。
【００１４】
また、本発明の導電性接着剤を構成するにあたり、粘度を０．１〜３００Ｐａ・ｓｅｃ．（測定温度：２５℃）の範囲内の値とすることが好ましい。
このような導電性接着剤の粘度であれば、液状の導電性接着剤として、ディスペンサー等を用いて、所定場所に精度良く適用することができ、また、導電性粒子等の沈降問題についても、容易に制御することができる。
【００１５】
また、本発明の導電性接着剤を構成するにあたり、比抵抗を１×１０-4〜１×１０0Ω・ｃｍの範囲内の値とすることが好ましい。
このように導電性接着剤の比抵抗（導電率）を制限することによって、静電気シールド対策から、パワー半導体の接合部材など、導電性接着剤を幅広い用途に使用することが期待される。
【００１６】
また、本発明の別の態様は、ベース樹脂と、Ｉｎ−Ｓｉｔｕ重合させてなる領域と、がミクロ相分離してなる、導電性接着剤の使用方法であって、下記工程（１）〜（４）を含むことを特徴とする導電性接着剤の使用方法である。
（１）導電性粒子を含み、ベース樹脂と、Ｉｎ−Ｓｉｔｕ重合させてなる領域と、がミクロ相分離する導電性接着剤を準備する工程
（２）導電性接着剤を、被接着体に対して、適用する工程
（３）導電性接着剤を、加熱処理（第１の加熱処理）して、Ｉｎ−Ｓｉｔｕ重合させてなる領域を形成する工程
（４）ベース樹脂と、Ｉｎ−Ｓｉｔｕ重合させてなる領域とを、ミクロ相分離させるとともに、ベース樹脂に含まれる導電性粒子の含有量をφ１（重量％）とし、Ｉｎ−Ｓｉｔｕ重合させてなる領域に含まれる導電性粒子の含有量をφ２（重量％）としたときに、φ１＞φ２の関係を満足させる工程
すなわち、このように実施することによって、ベース樹脂が有する領域と、Ｉｎ−Ｓｉｔｕ重合させてなる領域と、が精度良く相分離（ミクロ相分離）し、かつ、導電性粒子がベース樹脂中に多く偏在してなる、導電性接着剤を効率的に得ることができる。
したがって、導電性接着剤の使用方法として、比較的少量の導電性粒子の配合であっても、ベース樹脂に、より多く偏在させられることから、良好な導電性を得ることができる。
【図面の簡単な説明】
【００１７】
【図１】図１は、Ｉｎ−Ｓｉｔｕ重合を利用してなる導電性接着剤中の銀添加量（重量％）と、導電性接着剤の比抵抗（Ω・ｃｍ）との関係、及びＩｎ−Ｓｉｔｕ重合を利用しない導電性接着剤中の銀添加（重量％）と、導電性接着剤の比抵抗（Ω・ｃｍ）との関係を、それぞれ説明するために供する図である。
【図２】図２（ａ）〜（ｃ）は、本発明のベース樹脂と、Ｉｎ−Ｓｉｔｕ重合による領域とを含むミクロ相分離を説明するために供する図である。
【図３】図３は、本発明の導電性接着剤（導電性粒子／熱硬化系エポキシ／Ｉｎ−Ｓｉｔｕ重合によるアクリル樹脂）の反応温度と、粘度との関係を説明するために供する図である。
【図４】図４は、従来の導電性接着剤（導電性粒子／熱硬化系エポキシ／ポリエーテルスルホン樹脂）の反応温度と、粘度との関係を説明するために供する図である。
【図５】図５（ａ）は、相分離した導電性接着剤中の導電性粒子の状態を説明するために供する図（写真、倍率２０００）であり、図５（ｂ）は、相分離していない導電性接着剤中の銀状態を説明するために供する図（写真、倍率２０００）である。
【図６】図６は、相分離した導電性接着剤をシート状とした場合の表面状態を説明するために供する図（写真、倍率１０００））である。
【図７】図７は、ポリエーテルスルホン（ＰＥＳ）を含む導電性接着剤中の銀添加量（ｖｏｌ．％）と、導電性接着剤の導電率（Ｓ／ｃｍ）との関係（ラインＡ）、及び、ポリエーテルスルホン（ＰＥＳ）を含まない導電性接着剤中の銀添加量（ｖｏｌ．％）と、導電性接着剤の導電率（Ｓ／ｃｍ）との関係（ラインＢ）をそれぞれ説明するために供する図である。
【００１８】
［第１の実施形態］
第１の実施形態は、ベース樹脂と、Ｉｎ−Ｓｉｔｕ重合させてなる領域と、がミクロ相分離してなる導電性接着剤であって、導電性接着剤が、導電性粒子を含んでおり、ベース樹脂に含まれる導電性粒子の含有量をφ１（重量％）とし、Ｉｎ−Ｓｉｔｕ重合させてなる領域に含まれる導電性粒子の含有量をφ２（重量％）としたときに、φ１＞φ２の関係を満足することを特徴とする導電性接着剤である。
以下、構成要件ごとに分けて、第１の実施形態の導電性接着剤を具体的に説明する。
【００１９】
１．導電性粒子
（１）平均粒径
導電性粒子の平均粒径（体積平均粒径）は特に制限されるものではないが、通常、０．１〜３０μｍの範囲内の値とすることが好ましい。
この理由は、かかる導電性粒子の平均粒径が０．１μｍ未満の値となると、凝集し易くなって取り扱い性が過度に低下する場合があるためである。
一方、かかる導電性粒子の平均粒径が３０μｍを超えた値となると、熱硬化させ、ミクロ相分離させた後の、熱硬化性樹脂における導電性粒子の偏在化が困難になったりする場合があるためである。
したがって、導電性粒子の平均粒径を０．５〜１５μｍの範囲内の値とすることがより好ましく、１．５〜５μｍの範囲内の値とすることがさらに好ましい。
なお、導電性粒子の平均粒径は、ＪＩＳ  Ｚ  ８８１９−２：２００１に準拠して、レーザー回折・散乱法粒度分布測定装置により測定することができ、あるいは電子顕微鏡写真から実測することもでき、さらには当該電子顕微鏡写真から、画像処理装置を用いて算出することもできる。
【００２０】
（２）形態
また、導電性粒子の形態についても、特に限定されるものではないが、通常、球状、楕円球状、立方体状、棒状、毬栗状、薄片状、異形状、あるいはこれらの組み合わせであることが好ましい。
特に、導電性粒子の形態が、毬栗状及び薄片状であれば、熱硬化させ、ミクロ相分離させた後の熱硬化性樹脂における導電性粒子の偏在化が容易であることから、より好ましい形態である。
【００２１】
また、導電性粒子の形態に関して、内部に結晶成長用の核材を有する中実銀粒子であることがより好ましい。
この理由は、このような中実銀粒子を用いることにより、毬栗状等であっても、銀粒子の結晶変化特性（銀粒子の長期形状保持性）を調節することができ、ひいては、導電性接着剤の嵩密度の調整が容易になるためである。
【００２２】
また、導電性粒子の形態に関して、内部に所定空隙を有する中空銀粒子であることがより好ましい。
この理由は、このような中空銀粒子を用いることにより、導電性接着剤中での銀粒子の偏在化を、より容易に制御することができるとともに、導電性接着剤の軽量化及び低コスト化に資することができるためである。
【００２３】
（３）嵩密度
また、導電性粒子の嵩密度を０．５〜５ｇ／ｃｍ3の範囲内の値とすることが好ましい。
この理由は、かかる導電性粒子の嵩密度が０．５ｇ／ｃｍ3未満の値となると、導電性接着剤における接着強度が低下する場合があるためである。
一方、かかる導電性粒子の嵩密度が５ｇ／ｃｍ3を超えた値となると、ミクロ相分離した後の熱硬化性樹脂における偏在化が困難になったりする場合があるためである。
したがって、導電性粒子の嵩密度を１〜４ｇ／ｃｍ3の範囲内の値とすることがより好ましく、１．５〜３ｇ／ｃｍ3の範囲内の値とすることがさらに好ましい。
なお、かかる導電性粒子の嵩密度は、ＪＩＳ  Ｋ５１０１のタップ法に準拠して測定することができる。
【００２４】
（４）配合量
また、導電性粒子の配合量を、導電性接着剤の全体量に対して、２５〜７０重量％の範囲内の値とすることが好ましい。
この理由は、比較的少量の導電性粒子の配合であっても、比較的多量の導電性粒子の配合であっても、それぞれ均一かつ明確に偏在することにより、良好な導電性を得ることができるためである。
したがって、導電性粒子の配合量を、導電性接着剤の全体量に対して、３０〜６０重量％の範囲内の値とすることがより好ましく、３５〜５０重量％の範囲内の値とすることがさらに好ましい。
【００２５】
（５）表面被覆層
また、導電性粒子の表面に、有機酸、有機酸塩、界面活性剤、及びカップリング剤の少なくとも一つを主成分としてなる表面処理層を有することが好ましい。
この理由は、このような表面処理層を有することにより、導電性粒子の結晶変化特性（例えば、銀粒子の長期形状保持性）を調節することができるためである。
なお、表面処理層を構成する主成分が有機酸又は有機酸塩であれば、熱硬化性樹脂に対する親和性が調節され、熱硬化処理によってミクロ相分離させた後の、熱硬化性樹脂における導電性粒子の偏在化がさらに容易になるという利点もある。
【００２６】
（５）−１  種類
また、このような有機表面処理剤の種類としては、特に制限されるものではないが、通常、ヘキサン酸、２−エチルヘキサン酸、オクタン酸、デカン酸、ラウリン酸、ミリスチン酸、パルミチン酸、ステアリン酸、ベヘン酸、モンタン酸、オレイン酸、リノール酸、リノレン酸、１２−ヒドロキシステアリン酸、安息香酸、グルコン酸、桂皮酸、サリチル酸、没食子酸、ペンタデカン酸、ヘプタデカン酸、アラキン酸、リグノセリン酸、セロチン酸、２−ペンチルノナン酸、２−ヘキシルデカン酸、２−ヘプチルドデカン酸、イソステアリン酸、パルミトレイン酸、イソオレイン酸、エライジン酸、リシノール酸、ガドレン酸、エルカ酸、セラコレイン酸等の一塩基酸；マロン酸、コハク酸、グルタル酸、アジピン酸、ピメリン酸、スベリン酸、アゼライン酸、リンゴ酸、フタル酸、フマル酸等の二塩基酸等の一種単独又は二種以上の組み合わせを挙げることができる。
【００２７】
（５）−２  配合量
また、有機表面処理剤の配合量を、導電性粒子（銀粒子等）１００重量部に対して、０．１〜８重量部の範囲内の値とすることが好ましい。
この理由は、このように有機表面処理剤の配合量を調整することにより、導電性粒子の結晶変化特性を調節し、ひいては、導電性接着剤中での導電性粒子の偏在化を、さらに容易に制御できるためである。
すなわち、有機表面処理剤の配合量が０．１重量部未満の値となると、導電性粒子同士が凝集し易くなる場合があるためである。一方、有機表面処理剤の配合量が８重量部を超えた値となると、導電性粒子における良好な偏在化が得られなくなる場合があるためである。
したがって、有機表面処理剤の配合量を、導電性粒子１００重量部に対して、０．５〜７重量部の範囲内の値とすることがより好ましく、１〜６重量部の範囲内の値とすることがさらに好ましい。
【００２８】
２．ベース樹脂
本発明の導電性接着剤を構成するにあたり、ベース樹脂として、熱硬化性樹脂及び熱可塑性樹脂、あるいはいずれか一方の樹脂を用いることが好ましい。
そして、第１の加熱処理により、ベース樹脂の中で、所定モノマ成分のＩｎ−Ｓｉｔｕ重合を行い、所定領域（熱硬化領域及び／又は熱可塑領域）を形成させ、次いで、第２の加熱処理により、所定の導電性接着剤としての機能を発揮させることができる。
その場合、導電性接着剤を最終的に熱硬化等させた際に、Ｉｎ−Ｓｉｔｕ重合で得られてなる領域と、相互にミクロ相分離するようなベース樹脂を配合することが好ましい。
この理由は、Ｉｎ−Ｓｉｔｕ重合してなる領域と、相互に相分離するベース樹脂として配合することにより、比較的少量の導電性粒子の配合であっても、基本的に、ベース樹脂に対して、導電性粒子を集中的に偏在させることができ、例えば、図１のラインＡに示すような良好な比抵抗（導電性）を得ることができるためである。
但し、ベース樹脂の種類、Ｉｎ−Ｓｉｔｕ重合してなる領域の種類、さらには、導電性粒子の表面処理剤や表面処理等を、それぞれ適宜制御することによって、ベース樹脂よりも、Ｉｎ−Ｓｉｔｕ重合してなる領域に対して、導電性粒子を集中的に偏在させられることも別途判明している。
【００２９】
ここで、図１中、ラインＡが、本発明のＩｎ−Ｓｉｔｕ重合に基づく相分離状態を利用した導電性接着剤に該当し、ラインＢが、従来の非相分離状態の導電性接着剤であって、Ｉｎ−Ｓｉｔｕ重合を利用していない導電性接着剤に該当する。
そして、ラインＡが示すように、ラインＢと比較して、同じ銀添加量（例えば、４０重量％〜６０重量％の範囲）では、Ｉｎ−Ｓｉｔｕ重合に基づく相分離状態を利用した導電性接着剤のほうが、比抵抗の値が、３桁程度低いことが理解される。
【００３０】
（１）種類１
ベース樹脂に用いる樹脂の種類については、特に制限されるものではないが、例えば、熱硬化性樹脂として、エポキシ系樹脂（硬化剤を含む。）、フェノール系樹脂、ポリイミド系樹脂、アクリル系樹脂（架橋アクリル系樹脂）、ウレタン系樹脂（架橋ウレタン系樹脂）、シリコーン系樹脂、不飽和ポリエステル系樹脂、ビニルエステル系樹脂、メラミン系樹脂、ユリア系樹脂等の一種単独又は二種以上の組み合わせが挙げられる。
そして、これらのうち、ベース樹脂に用いる樹脂として、硬化剤を含むエポキシ系樹脂がより好ましいと言える。
この理由は、このような硬化剤を含むエポキシ系樹脂を用いることにより、Ｉｎ−Ｓｉｔｕ重合してなる領域と、相互極性の制御が容易で、ひいては、相分離が容易に生じて、ベース樹脂中での導電性粒子の偏在がさらに容易になるためである。
また、ベース樹脂が、エポキシ系樹脂であれば、導電性接着剤として、各種の被接着体に対して良好な接着性を示し、さらには、適度な機械的強度が得られるためである。
【００３１】
（２）種類２
一方、ベース樹脂に用いる熱可塑性樹脂としては、例えば、フェノキシ系樹脂、アクリル系樹脂（非架橋アクリル系樹脂）、ウレタン系樹脂（非架橋ウレタン系樹脂）、ポリエステル系樹脂（非架橋ポリエステル系樹脂）、シリコーン系樹脂等の一種単独又は二種以上の組み合わせが挙げられる。
そして、これらのうち、非架橋ウレタン系樹脂がより好ましいベース樹脂としての熱可塑性樹脂である。
この理由は、このようなベース樹脂が有する熱可塑性樹脂を用いることにより、Ｉｎ−Ｓｉｔｕ重合した形成してなる熱可塑性樹脂と、相互極性の制御が容易で、ひいては、相分離が容易に生じて、ベース樹脂が有する熱可塑性樹脂中での導電性粒子の偏在がさらに容易になるためである。
また、ベース樹脂が、熱可塑性の非架橋ウレタン系樹脂であれば、導電性接着剤として、比較的繰り返し耐久性に優れ、さらには、適度な硬さが得られることから好適である。
【００３２】
（３）配合量
また、ベース樹脂の配合量を、導電性粒子（銀粒子等）１００重量部に対して、１５〜２２５重量部の範囲内の値とすることが好ましい。
この理由は、このようにベース樹脂の配合量を調整することにより、ベース樹脂が有する熱硬化領域及び／又は熱可塑性樹脂中での導電性粒子の偏在化がさらに容易になり、良好な電気特性が得られ、かつ、各種被接着体に対する接着性等がさらに良好になるためである。
すなわち、ベース樹脂の配合量が１５重量部未満の値となると、熱処理後に、安定的にミクロ相分離せず、導電性粒子の偏在化が不十分となる場合があるためである。
一方、ベース樹脂の配合量が２２５重量部を超えた値となると、導電率が低下し、逆に、比抵抗が過度に増加する場合があるためである。
したがって、ベース樹脂の配合量を、導電性粒子１００重量部に対して、１７〜２１０重量部の範囲内の値とすることがより好ましく、２１〜１９５重量部の範囲内の値とすることがさらに好ましい。
【００３３】
３．Ｉｎ−Ｓｉｔｕ重合用成分
（１）種類
Ｉｎ−Ｓｉｔｕ重合用成分の種類としては、ベース樹脂中に所定量混在させて、その場で、所定の重合反応を生じることができるモノマ成分や化合物等であれば、特に制限されるものではないが、例えば、アクリル系モノマ及びラジカル発生剤の組み合わせ、ブロックイソシアネート化合物及び活性水素基含有化合物の組み合わせ（例えば、ウレタンプレポリマーのブロック化物及びポリアミンの組み合わせ）、エポキシ樹脂及びイオン重合触媒の少なくとも一つであることが好ましい。
特に、Ｉｎ−Ｓｉｔｕ重合用成分が、アクリル系モノマ及びラジカル発生剤の組み合わせ、又はブロックイソシアネート化合物及び活性水素基含有化合物の組み合わせであれば、各種ベース樹脂中であっても、比較的低温で、迅速かつ均一に、Ｉｎ−Ｓｉｔｕ重合することから好ましいと言える。
【００３４】
（２）配合量
また、Ｉｎ−Ｓｉｔｕ重合用成分の配合量を、ベース樹脂１００重量部に対して、３０〜２００重量部の範囲内の値とすることが好ましい。
この理由は、かかるＩｎ−Ｓｉｔｕ重合用成分の配合量が３０重量部未満と過度に少ないと、各種ベース樹脂中で、比較的低温で、迅速かつ均一に、Ｉｎ−Ｓｉｔｕ重合することが困難となる場合があるためである。
一方、かかるＩｎ−Ｓｉｔｕ重合用成分の配合量が２００重量部を超えると、逆に、未反応のＩｎ−Ｓｉｔｕ重合が残留しやすくなる場合があるためである。
したがって、Ｉｎ−Ｓｉｔｕ重合用成分の配合量を、ベース樹脂１００重量部に対して、４０〜１５０重量部の範囲内の値とすることがより好ましく、５０〜１００重量部の範囲内の値とすることがさらに好ましい。
【００３５】
４．他の配合成分
（１）粘度調整剤
また、導電性接着剤中に、粘度調整剤（希釈剤、相分離調整剤等）として、芳香族炭化水素類、エステル類、ケトン類、グリコールエーテル等の少なくとも一種を配合することが好ましい。
より好ましくは、芳香族炭化水素類の種類としては、トルエン、キシレン等であり、エステル類としては、酢酸エチル、酢酸アミル等であり、ケトン類としては、メチルエチルケトン、メチルイソブチルケトン等であり、グリコールエーテルとしては、エチレングリコールモノブチルエーテル、エチレングリコールジメチルエーテル等である。
【００３６】
そして、導電性接着剤中における粘度調整剤の配合量は、導電性接着剤の用途等によって定まるが、通常、ベース樹脂１００重量部に対して、０．１〜２０００重量部の範囲内の値とすることが好ましい。
この理由は、かかる粘度調整剤の配合量が０．１重量部未満と過度に少ないと、配合の添加効果が現出できない場合があるためであり、逆に、粘度調整剤の配合量が２０００重量部を超えると、Ｉｎ−Ｓｉｔｕ重合が適切に実施できない場合があるためある。
したがって、粘度調整剤の配合量を、ベース樹脂１００重量部に対して、１〜２００重量部の範囲内の値とすることがより好ましく、１０〜１００重量部の範囲内の値とすることがさらに好ましい。
【００３７】
（２）シリカ粒子
また、導電性接着剤中に、無機フィラーとしてシリカ粒子を添加することが好ましい。
この理由は、導電性接着剤中に、シリカ粒子が存在すると、ベース樹脂と、Ｉｎ−Ｓｉｔｕ重合してなる領域と、の間の極性の調整が容易になって、さらに相分離しやすくなるためである。
また、導電性接着剤中に、シリカ粒子が存在すると、熱伝導率や耐久性、さらには、接着性も向上するためである。
【００３８】
ここで、シリカ粒子としては、疎水性シリカであっても、親水性シリカであっても好適に配合することができる。
また、凝集シリカ粒子であっても、非凝集シリカ粒子であっても良い。
そして、かかるシリカ粒子の添加量を、全体量に対して、０．１〜５重量％の範囲内の値とすることが好ましい。
この理由は、かかるシリカ粒子の添加量が、０．１重量％未満の値となると、添加効果が発現しない場合があるためである。
一方、かかるシリカ粒子の添加量が５重量％を超えた値となると、電気伝導性及び熱伝導性が過度に低下する場合があるためである。
したがって、かかるシリカ粒子の添加量を、全体量に対して、０．２〜３重量％の範囲内の値とすることがより好ましく、０．５〜２重量％の範囲内の値とすることがさらに好ましい。
【００３９】
（３）他の添加剤
また、導電性接着剤中に、他の各種添加剤、例えば、酸化防止剤、紫外線吸収剤、金属イオン捕獲剤、粘度調整剤、シリカ粒子以外の無機フィラー、有機フィラー、カーボン繊維、着色剤及びカップリング剤等を添加することも好ましい。
その場合、配合する添加剤の種類や、配合目的によっても異なるが、通常、導電性接着剤の全体量に対して、０．０１〜１０重量％の範囲内とすることが好ましく、０．１〜５重量％の範囲内とすることがより好ましい。
また、導電性接着剤は、導電性粒子を添加することに起因して酸化劣化が加速される場合があるため、酸化防止剤として、アミン系酸化防止剤、フェノール系酸化防止剤、又はリン酸エステル系酸化防止剤等を、全体量に対して、０．１〜１０重量％の範囲内で添加することが好ましい。
【００４０】
５．粘度
また、導電性接着剤の粘度（測定温度：２５℃、以下同様である。）は、用途等に応じて適宜変更することができるが、通常、０．１〜３００Ｐａ・ｓｅｃ．の範囲内の値とすることが好ましい。
この理由は、かかる導電性接着剤の粘度が、０．１Ｐａ・ｓｅｃ未満の値になると、導電性粒子が沈降しやすくなったり、電気伝導性及び熱伝導性が著しく低下したりする場合があるためである。
一方、かかる導電性接着剤の粘度が、３００Ｐａ・ｓｅｃを超えると、取り扱いが困難となったり、ディスペンサーを用いても、均一に塗布したりすることが困難となる場合があるためである。
したがって、導電性接着剤の粘度を１〜１５０Ｐａ・ｓｅｃの範囲内の値とすることがより好ましく、５〜４０Ｐａ・ｓｅｃの範囲内の値とすることがさらに好ましい。
なお、かかる導電性接着剤の粘度は、後述する実施例１のＥ型粘度計を用い、所定条件にて測定することができる。
【００４１】
６．密度
また、導電性接着剤の密度を、通常、１．３〜３．５ｇ／ｃｍ3の範囲内の値とすることが好ましい。
この理由は、かかる導電性接着剤の密度が、１．３ｇ／ｃｍ3未満の値になると、電気伝導性及び熱伝導性が著しく低下する場合があるためである。
一方、かかる導電性接着剤の密度が、３．５ｇ／ｃｍ3を超えると、ベース樹脂と、Ｉｎ−Ｓｉｔｕ重合してなる領域と、の間で相分離しても、導電性粒子が偏在しにくくなる場合があるためである。
また、かかる導電性接着剤の密度が、３．５ｇ／ｃｍ3を超えると、取り扱い性が低下したり、接着性が低下して、被接着体から剥離しやすくなったりする場合があるためである。
したがって、導電性接着剤の密度を、１．５〜３ｇ／ｃｍ3の範囲内の値とすることがより好ましく、１．６〜２．５ｇ／ｃｍ3の範囲内の値とすることがさらに好ましい。
【００４２】
７．製造方法
以下、図２（ａ）〜（ｃ）及び図３〜図４等を参照して、導電性粒子１０、Ｉｎ−Ｓｉｔｕ重合用のモノマ成分１２、ベース樹脂用モノマ成分１４等から、導電性接着剤２０を製造する方法を説明する。
【００４３】
（１）導電性接着剤の原液の準備
図２（ａ）に示すように、導電性粒子１０、Ｉｎ−Ｓｉｔｕ重合用のモノマ成分１２、及びベース樹脂用モノマ成分１４等から、導電性接着剤２０の原液を製造する。
例えば、プロペラミキサー、プラネタリーミキサー、三本ロール、ニーダー、スパチュラ等を利用して、ベース樹脂用モノマ成分１４中に、所定量の導電性粒子１０、Ｉｎ−Ｓｉｔｕ重合用のモノマ成分１２等を混合分散して、均一な導電性接着剤の原液２０ａを製造する。
【００４４】
（２）前処理
次いで、図示しないものの、得られた導電性接着剤の原液を、フィルター等を用いて、導電性粒子の凝集物やゴミ等を濾過処理し、除去することが好ましい。
この理由は、導電性粒子の凝集物等を濾過処理することによって、ディスペンサー等を用いて導電性接着剤を塗布する場合に、目つまりすることを有効に防止できるためである。
なお、導電性粒子（銀粒子等）であれば、内部に空洞を有するとともに、所定の表面処理が施されていることにより、凝集物の発生が少なく、例えば、目開き２０〜２００μｍのメッシュフィルター等を用いて、容易に濾過処理することができるという利点がある。
【００４５】
（３）Ｉｎ−Ｓｉｔｕ重合
次いで、図２（ｂ）に示すように、加熱処理等（第１加熱処理等と称する場合がある。）によって、ベース樹脂用モノマ成分１４中で、Ｉｎ−Ｓｉｔｕ重合用のモノマ成分１２をＩｎ−Ｓｉｔｕ重合する。
すなわち、ベース樹脂用モノマ成分１４中において、モノマ成分１２をＩｎ−Ｓｉｔｕ重合して、所定領域１２ａが形成され、それらが、ベース樹脂用モノマ成分１４と相分離して、それにともない導電性粒子１０が少々偏在した、相分離前の導電性接着剤（Ｉｎ−Ｓｉｔｕ重合後の導電性接着剤と称する場合がある。）２０ｂとすることができる。
【００４６】
なお、図３に示すように、第１加熱処理等を行った場合、Ｉｎ−Ｓｉｔｕ重合用モノマ成分として、アクリル系モノマが使用されているため、Ｉｎ−Ｓｉｔｕ重合は、基本的に、アクリルラジカル重合であると言える。
次いで、加熱処理によって、Ｉｎ−Ｓｉｔｕ重合がすすみ、相分離前の導電性接着剤の粘度が、例えば、６０〜８０℃において、再び上昇することになる。
なお、図３に示す本発明の導電性接着剤の場合、例えば、５０〜７０℃の粘度が、１×１０-1Ｐａ・ｓｅｃ．程度であって、かなり低い値であることが理解される。
【００４７】
それに対して、図４に示す従来のＩｎ−Ｓｉｔｕ重合を利用しない導電性接着剤の場合、例えば、５０〜７０℃において、１×１０2Ｐａ・ｓｅｃ．程度であって、粘度がかなり高い値である。
よって、本発明の導電性接着剤の場合、粘度が低く、かつ粘度の値が安定しているという点でも、従来の導電性接着剤と比較して、取り扱い性に優れており、かなり優位性があると理解される。
なお、本発明の導電性接着剤の場合、図２（ｃ）に示すように、加熱処理等（第２加熱処理等と称する場合がある。）によって、ベース樹脂用モノマ成分１４を重合させ、導電性粒子１０を多く含み、Ｉｎ−Ｓｉｔｕ重合してなる領域１２ａと完全に相分離させ、本発明の導電性接着剤２０とすることができる。
【００４８】
そして、得られた導電性接着剤の粘度、外観等を検査するとともに、実際に、ディスペンサー等を用いて、被接着体に適用し、接着性、導電率、導粘度調整剤の電性粒子の偏在性等を評価して、本発明に規定された導電性接着剤であることを確認することが好ましい。
例えば、図５（ａ）の写真から、本発明に規定された導電性接着剤において、主として、ベース樹脂中に、導電性粒子がかなり偏在して存在していることが理解される。
それに対して、図５（ｂ）の写真に示すように、エポキシ系樹脂ばかりで、相分離を利用しない導電性接着剤の場合、導電性粒子が偏在せず、全体として、かなり均一に存在していることが理解される。
【００４９】
なお、本発明の導電性接着剤の場合、相分離していても、図６にその表面（写真）を示すように、極めて平滑化されている。
したがって、本発明の導電性接着剤の場合、フィルム状等の形態に加工したとしても、特に問題ないことが理解される。
【００５０】
［第２の実施形態］
第２の実施形態は、ベース樹脂と、Ｉｎ−Ｓｉｔｕ重合させてなる領域と、がミクロ相分離してなる、導電性接着剤の使用方法であって、下記工程（１）〜（４）を含むことを特徴とする導電性接着剤の使用方法である。
（１）導電性接着剤として、導電性粒子を含み、ベース樹脂と、Ｉｎ−Ｓｉｔｕ重合させてなる領域と、がミクロ相分離する導電性接着剤を準備する工程
（２）導電性接着剤を、被接着体に対して、適用する工程
（３）導電性接着剤を、加熱処理して、Ｉｎ−Ｓｉｔｕ重合させてなる領域を形成する工程
（４）Ｉｎ−Ｓｉｔｕ重合させてなる領域と、ベース樹脂を熱処理により形成して、ミクロ相分離させるとともに、ベース樹脂に含まれる導電性粒子の含有量をφ１（重量％）とし、Ｉｎ−Ｓｉｔｕ重合させてなる領域に含まれる導電性粒子の含有量をφ２（重量％）としたときに、φ１＞φ２の関係を満足させる工程
【００５１】
１．工程（１）
工程（１）は、導電性接着剤として、導電性粒子を含み、加熱処理した場合に、ベース樹脂と、Ｉｎ−Ｓｉｔｕ重合させてなる領域と、がミクロ相分離する導電性接着剤を準備する工程である。
そして、導電性接着剤を準備するにあたり、Ｉｎ−Ｓｉｔｕ重合の反応温度をＴ１（℃）とし、ベース樹脂の反応温度をＴ２（℃）としたときに、ΔＴ＝絶対値（Ｔ２−Ｔ１）を５〜５０の範囲内の値とすることが好ましい。
この理由は、このような温度関係を満足することによって、熱硬化等する前の、比較的低粘度のベース樹脂領域中において、Ｉｎ−Ｓｉｔｕ重合によって、アクリル系モノマ等であっても、均一かつ精度良く重合化して、ミクロ相分離させることができるためである。
したがって、ΔＴ＝絶対値（Ｔ２−Ｔ１）を１０〜４５の範囲内の値とすることがより好ましく、ΔＴ＝絶対値（Ｔ２−Ｔ１）を１５〜４０の範囲内の値とすることがさらに好ましい。
なお、工程（１）の導電性接着剤の準備工程において、第１の実施形態で説明した導電性接着剤の配合成分や、製造方法等については、同様の内容とすることができるため、再度の説明は省略する。
【００５２】
２．工程（２）
工程（２）は、導電性接着剤を、被接着体に対して、ディスペンサー等の塗布装置を用いて、各種被接着体に適用し、Ｉｎ−Ｓｉｔｕ重合を生じさせるめための準備工程である。
したがって、ディスペンサー等の塗布装置を用いられることから、導電性接着剤の粘度を所定範囲内の値とすることが好ましい。
【００５３】
３．工程（３）
被接着体に適用された導電性接着剤を、加熱処理（第１加熱処理と称する場合がある。）して、Ｉｎ−Ｓｉｔｕ重合させて熱可塑領域を形成する工程である。
その場合、第１加熱処理の加熱方法や加熱条件については、Ｉｎ−Ｓｉｔｕ重合させるモノマ成分の種類等に応じて、適宜変更可能であるが、一例として、５０〜１００℃、１〜６０分とすることが好ましい。
【００５４】
４．工程（４）
工程（４）は、Ｉｎ−Ｓｉｔｕ重合させてなる領域と、ベース樹脂を加熱処理（第２加熱処理と称する場合がある。）により形成して、ミクロ相分離させるとともに、ベース樹脂に含まれる導電性粒子の含有量をφ１（重量％）とし、Ｉｎ−Ｓｉｔｕ重合させてなる領域に含まれる導電性粒子の含有量をφ２（重量％）としたときに、φ１＞φ２の関係を満足させる工程である。
なお、φ１＞φ２の関係を満足するか否かは、ＳＥＭ画像（ＳＥＭ写真）から十分推認することができる。
さらには、そのＳＥＭ画像をもとに、導電性粒子の含有量φ１、φ２をそれぞれ面積から算出し、それをもとに、導電性粒子や樹脂成分の比重等の所定条件を加味して、それぞれ重量％に換算することもでき、それから所定大小関係を満足することを容易に確認することができる。
【実施例】
【００５５】
以下、実施例を参照して、本発明の導電性接着剤等をさらに詳細に説明する。
［実施例１］
１．導電性粒子（銀粒子）の製造
（１）毬栗状銀粉（Ａ−１）の作成
まず、硝酸銀と、イオン交換水と、を含む第１水溶液を準備した。
すなわち、撹拌装置付きの容器（容器Ａ）内に、硝酸銀４ｇと、イオン交換水２４ｇと、を収容し、マグネットスターラーを用いて、均一に溶解するまで撹拌した。
次いで、還元剤と、イオン交換水と、を含む第２水溶液を準備した。
すなわち、別な撹拌装置付きの容器（容器Ｂ）内に、還元剤としてのＬ−アスコルビン酸４ｇと、イオン交換水２４ｇと、を収容し、マグネットスターラーを用いて、均一に溶解するまで撹拌し、Ｌ−アスコルビン酸水溶液とした。
【００５６】
得られたＬ−アスコルビン酸水溶液に、核物質生成用液体２．５ｇを投入し、第２水溶液を作成した。すなわち、かかる核物質生成用液体は、その全体量において、９７．４重量％の水と、ゼラチン０．１重量％と、硝酸銀１重量％と、を混合したのち、８０℃に加熱溶解させた。そして、２５℃に冷却後、濃度２８重量％のアンモニア水１．５重量％と、硝酸銀１重量％とを、室温で、均一に混合攪拌して構成した。
次いで、それぞれの液温が２５℃になるように温度保持した後、容器Ａにおける第１水溶液に対して、容器Ｂにおける第２水溶液を添加し、そのまま撹拌を続け、毬栗状銀粉を析出生成させた。
【００５７】
次いで、析出生成した毬栗状銀粉を、イオン交換水で水洗後、ミリスチン酸アンモニウム水溶液（濃度：０．５重量％）１ｇを混合液中に添加し、有機酸による表面処理を行った。
その後、表面処理を行った毬栗状銀粉をろ過にて液切りし、さらに、真空オーブンを用いて、１００℃、３時間の条件で乾燥して、毬栗状銀粉（Ａ−１、平均粒径（Ｄ５０）：３μｍ）を得た。
【００５８】
（２）ブロックイソシアネート化合物（ｃ１）の作成
撹拌装置付き容器内に、サンプレンＰ−６６３Ｌ（ウレタンプレポリマー溶液、イソシアネート含有量２．９％、三洋化成工業(株)製）９４．０ｇを収容し、４０℃温浴で加熱昇温後、メチルエチルケトオキシム（東京化成工業（株）製）を６．０ｇ収容し、３０分間混合する。発熱がおさまった後、さらに７０℃の温浴中で３時間混合した。
その際、赤外分光計で２，２００ｃｍ-1イソシアネート基を示すピークが消失していることを確認し、ブロックドウレタン溶液（ｃ1）を得た。
【００５９】
（３）導電性接着剤の作成
プラネタリーミキサー容器内に、ＹＬ−９８３Ｕ（ビスフェノールＦ型エポキシ樹脂、三菱化学(株)製）を２３．３ｇと、アデカグリシロールＥＤ−５０９Ｓ（ブチルフェニルグリシジルエーテル、ＡＤＥＫＡ製）を７．４ｇと、キュアゾールＣ−１１Ｚ（イミダゾール、四国化成工業製）３．５ｇを収容後、１５分混合し、熱硬化樹脂成分（Ｂ−１）を得た。
次いで、上記（２）で得られたブロックイソシアネート化合物（ｃ１）１３．３ｇと、アデカハードナーＥＨ−５０３０Ｓ（ポリアミン化合物、ＡＤＥＫＡ製）２．５ｇとの混合物（Ｃ−１）を収容後、１５分混合した。
次いで、毬栗状銀粉（Ａ−１）５０．０ｇを収容し、配合成分が均一になるまで、６０分間撹拌混合した。
次いで、三本ロール（ロール間隔３０〜４０μｍ、回転数２０ｒｐｍ）を２回通過させた後、再び、プラネタリーミキサー容器に戻した。
次いで、−０．１ＭＰａ・Ｇの減圧条件で、３０分間脱泡した後、目開き６３μｍのメッシュフィルターを備えた濾過装置を用いて、濾過処理を行い、Ｉｎ−ｓｉｔｕ重合を利用した導電性接着剤を得て、下記の評価を実施した。
【００６０】
２．導電性接着剤の評価
（１）粘度
得られた導電性接着剤（導電性ペースト）の粘度（測定温度：２５℃）を、Ｅ型粘度計ＶＩＳＣＯＭＥＴＥＲ  ＴＶ２２（東洋産業(株)製）を使用して測定し、下記基準で評価した。
◎：４０Ｐａ・ｓｅｃ．以下である。
〇：４０Ｐａ・ｓｅｃ．超、１５０Ｐａ・ｓｅｃ．以下である。
△：１５０Ｐａ・ｓｅｃ．超、３００Ｐａ・ｓｅｃ．以下である。
×：３００Ｐａ・ｓｅｃ．超である。
【００６１】
（２）相分離性
得られた導電性接着剤の相分離性を評価した。
すなわち、得られた導電性接着剤を、厚さ１ｍｍのガラス板上に、ディスペンサーで、１ｃｍ3塗布した後、微風オーブン中で、温度１２０℃、１時間の条件で加熱処理して、導電性接着剤を熱硬化させ、さらに表面研磨を施して、測定サンプルとした。
次いで、測定サンプルの研磨表面を、ＳＥＭ観察し、ベース樹脂と、Ｉｎ−Ｓｉｔｕ重合させてなる領域との相分離性を下記基準に沿って評価した。
◎：共連続構造として、ミクロ相分離が観察される。
○：海島構造として、ミクロ相分離が観察される。
△：逆海島構造として、ミクロ相分離が観察される。
×：相分離が観察されない。
【００６２】
（３）導電性粒子の偏在性
相分離性を評価したＳＥＭ画像を元に、相分離した各相中の、導電性粒子の面積を求め、比重等も考慮しつつ、それから導電性粒子の相分離した各相中の、重量割合に換算した。
すなわち、換算したベース樹脂領域の、導電性粒子の存在割合（φ１）と、Ｉｎ−Ｓｉｔｕ重合させてなる領域の導電性粒子の存在割合（φ２）から、下記基準に沿って、導電性粒子の偏在性を評価した。
◎：φ１＞φ２×１０を満足する。
〇：φ１＞φ２×５であって、かつ、φ１≦φ２×１０を満足する。
△：φ１＞φ２であって、かつ、φ１≦φ２×５を満足する。
×：φ１≦φ２であるか、もしくは、評価対象外である。
【００６３】
（４）比抵抗
得られた導電性接着剤の比抵抗（その逆数が電気伝導性）を評価した。
すなわち、得られた導電性接着剤を、厚さ１ｍｍのガラス板上に、メタルマスクを用いて、長さ５０ｍｍ×幅１ｍｍ×厚さ０．１ｍｍのライン状に印刷した。
次いで、微風オーブン中で、温度１２０℃、１時間の条件で加熱処理して、導電性接着剤を熱硬化させ、測定サンプルとした。
次いで、４端子法（測定電流：０．１ｍＡ）を用いて、測定サンプルにおけるライン状の熱硬化した導電性接着剤の２点間（２０ｍｍ）の導電率（測定数：３）を測定し、その平均値を算出するとともに、下記基準に沿って評価した。
◎：比抵抗の平均値が１×１０-2Ω／ｃｍ以下の値である。
○：比抵抗の平均値が１×１０-1Ω／ｃｍ以下であり、かつ上記範囲外の値である。
△：比抵抗の平均値が１×１０0Ω／ｃｍ以下であり、かつ上記範囲外の値である。
×：比抵抗の平均値が１×１０1Ω／ｃｍを超えたか、あるいは導通が確認されない状態である。
【００６４】
（５）接着性
得られた導電性接着剤の接着性を評価した。
すなわち、得られた導電性接着剤の所定量を、ディスペンサーを用いて、一方の被接着体としての銀めっき処理された銅板の上に、塗布した。
次いで、もう一方の被接着体としての、銀スパッタ処理された２ｍｍ角Ｓｉチップ（Ｓｉ/Ｔｉ/Ａｇ処理）を所定場所に重ね合わせた。
次いで、微風オーブン中で、温度１２０℃、１時間の条件で加熱処理し、測定サンプルとした。
次いで、引張試験機を用いて、測定サンプルにおけるせん断接着強度（測定数：３）を測定し、その平均値を算出するとともに、下記基準に沿って評価した。
◎：接着強度の平均値が２０ＭＰａ以上の値である。
○：接着強度の平均値が１０ＭＰａ以上の値である。
△：接着強度の平均値が５ＭＰａ以上の値である。
×：接着強度の平均値が５ＭＰａ未満の値である。
【００６５】
[実施例２]
実施例２においては、Ａ成分として、毬栗状銀粉（Ａ−１）の配合量を５５．０ｇにし、Ｂ成分として、ＹＬ−９８３Ｕを１８．６ｇと、アデカグリシロールＥＤ−５０９Ｓを１０．９ｇと、キュアゾールＣ−１１Ｚを２．８ｇとの混合物（Ｂ−３）を用い、Ｃ成分としては、ブロックイソシアネート化合物（ｃ１）１０．６ｇと、アデカハードナーＥＨ−５０９Ｓを２．０ｇの混合物（Ｃ−４）を用いた以外は、実施例１と同様にして、Ｉｎ−Ｓｉｔｕ重合を利用した導電性接着剤を得て、評価した。
【００６６】
[実施例３]
実施例３においては、Ａ成分として、毬栗状銀粉（Ａ−１）の配合量を６０．０ｇにし、Ｂ成分として、ＹＬ−９８３Ｕを１６．７ｇと、アデカグリシロールＥＤ−５０９Ｓを９．４ｇと、キュアゾールＣ−１１Ｚを２．５ｇと、の混合物（Ｂ−４）を用い、Ｃ成分としては、ブロックイソシアネート化合物（ｃ１）９．６ｇと、アデカハードナーＥＨ−５０９Ｓを１．８ｇの混合物（Ｃ−５）を用いた以外は、実施例１と同様にして、Ｉｎ−Ｓｉｔｕ重合を利用した導電性接着剤を得て、評価した。
【００６７】
[実施例４]
実施例４においては、Ａ成分として、薄片状銀粉（Ａ−２）の配合量を５０．０ｇにし、Ｂ成分として、ＹＬ−９８３Ｕを２０．９ｇと、アデカグリシロールＥＤ−５０９Ｓを１１．７ｇと、キュアゾールＣ−１１Ｚを３．１ｇとの混合物（Ｂ−５）を用い、Ｃ成分としては、ブロックイソシアネート化合物（ｃ１）１２．０ｇと、アデカハードナーＥＨ−５０９Ｓを２．３ｇの混合物（Ｃ−６）を用いた以外は、実施例１と同様にして、Ｉｎ−Ｓｉｔｕ重合を利用した導電性接着剤を得て、評価した。
【００６８】
なお、薄片状銀粉（Ａ−２）は、以下のように製造した。
まず、硝酸銀と、イオン交換水と、有機酸と、硝酸と、を含む第１水溶液を準備した。
すなわち、撹拌装置付きの容器（容器Ａ）内に、硝酸銀４ｇと、イオン交換水２４ｇと、硝酸（濃度：６０重量％）０．２２５ｇと、アンモニア水（濃度：２８重量％）０．２５ｇと、を収容し、マグネットスターラーを用いて、均一に溶解するまで撹拌した。
次いで、還元剤と、イオン交換水と、を含む第２水溶液を準備した。
すなわち、別な撹拌装置付きの容器（容器Ｂ）内に、還元剤としてのＬ−アスコルビン酸４ｇと、イオン交換水２４ｇと、クエン酸（クエン酸一水和物）０．００８ｇと、硝酸（濃度：６０重量％）２ｇと、を収容し、マグネットスターラーを用いて、均一に溶解するまで撹拌した。
【００６９】
そして、それぞれ液温が２５℃になるように温度保持した後、容器Ａにおける第１水溶液に対して、容器Ｂにおける第２水溶液を添加した後、そのまま撹拌を続け、薄片状銀粉を析出生成させた。
次いで、析出生成した薄片状銀粉を、イオン交換水で水洗後、ミリスチン酸アンモニウム水溶液（０．５重量％）１ｇを混合液中に添加し、有機酸による表面処理を行った。
その後、表面処理を行った薄片状銀粉をろ過にて液切りし、さらに、真空オーブンを用いて、１００℃、３時間の条件で乾燥して、薄片状銀粉（Ａ−２、平均粒径（Ｄ５０）：５μｍ）を得た。
【００７０】
[実施例５]
実施例５においては、Ａ成分として、薄片状銀粉（Ａ−２）の配合量を４５．０ｇにし、Ｂ成分として、ＹＬ−９８３Ｕを２３．３ｇと、アデカグリシロールＥＤ−５０９Ｓを１２．４ｇと、キュアゾールＣ−１１Ｚを３．５ｇと、の混合物（Ｂ−６）を用い、Ｃ成分として、ブロックイソシアネート化合物（ｃ１）１３．３ｇと、アデカハードナーＥＨ−５０９Ｓを２．５ｇの混合物（Ｃ−７）を用いた以外は、実施例１と同様にして、Ｉｎ−Ｓｉｔｕ重合を利用した導電性接着剤を得て、評価した。
【００７１】
[実施例６]
実施例６においては、Ａ成分として、薄片状銀粉（Ａ−２）の配合量を４０．０ｇにし、Ｂ成分として、ＹＬ−９８３Ｕを２５．６ｇと、アデカグリシロールＥＤ−５０９Ｓを１３．２ｇと、キュアゾールＣ−１１Ｚを３．８ｇと、の混合物（Ｂ−７）を用い、Ｃ成分としては、ブロックイソシアネート化合物（ｃ１）１４．６ｇと、アデカハードナーＥＨ−５０９Ｓを２．８ｇの混合物（Ｃ−８）を用いた以外は、実施例１と同様にして、Ｉｎ−Ｓｉｔｕ重合を利用した導電性接着剤を得て、評価した。
【００７２】
[実施例７]
実施例７においては、Ｂ成分として、ＹＬ−９８３Ｕを２８．６ｇと、キュアゾールＣ−１１Ｚを１．４ｇとの混合物（Ｂ-２）を用い、Ｃ成分としては、熱硬化性樹脂化合物（Ｃ−１）のかわりに、下記製造方法で得たアクリル系熱硬化性樹脂化合物（Ｃ−３）を用いるとともに、その配合量を２０．０ｇにした以外は、実施例１と同様にして、Ｉｎ−Ｓｉｔｕ重合を利用した導電性接着剤を得て、評価した。
なお、アクリル系熱硬化性樹脂化合物（Ｃ−３）は、以下のように製造した。
すなわち、撹拌装置付き容器内に、ジシクロペンテニルオキシエチルメタクリレート（ＳＩＧＭＡ−ＡＬＤＲＩＣＨ社製）９９．０ｇと、２，２’-アゾビス（２，４−ジメチルバレロニトリル）（東京化成工業（株）製）１．０ｇと、を収容し、次いで、均一になるまで３０分間混合撹拌して、アクリル系熱硬化性樹脂化合物（Ｃ−３）を得た。
【００７３】
[実施例８]
実施例８においては、Ａ成分として、薄片状銀粉（Ａ−２）の配合量を５０ｇにし、Ｂ成分として、ＹＬ−９８３Ｕを２８．６ｇと、キュアゾールＣ−１１Ｚを１．４ｇとの混合物（Ｂ-２）を用い、Ｃ成分として、アクリル系熱硬化性樹脂化合物（Ｃ−３）の配合量を２０．０ｇにした以外は、実施例１と同様にして、Ｉｎ−Ｓｉｔｕ重合を利用した導電性接着剤を得て、評価した。
【００７４】
[実施例９]
実施例９においては、Ａ成分として、薄片状銀粉（Ａ−３）を用いるとともに、その配合量を５０ｇにし、Ｂ成分として、ＹＬ−９８３Ｕを２８．６ｇと、キュアゾールＣ−１１Ｚを１．４ｇとの混合物（Ｂ-２）と、Ｃ成分として、アクリル系熱硬化性樹脂化合物（Ｃ−３）を２０．０ｇにした以外は、実施例１と同様にして、Ｉｎ−Ｓｉｔｕ重合を利用した導電性接着剤を得て、評価した。
【００７５】
なお、薄片状銀粉（Ａ−３）は、以下のように製造した。
まず、硝酸銀と、イオン交換水と、有機酸と、硝酸と、を含む第１水溶液を準備した。
すなわち、撹拌装置付きの容器（容器Ａ）内に、硝酸銀４ｇと、イオン交換水２４ｇと、硝酸（濃度：６０重量％）０．２２５ｇと、アンモニア水（濃度：２８重量％）０．２５ｇと、を収容し、マグネットスターラーを用いて、均一に溶解するまで撹拌した。
次いで、還元剤と、イオン交換水と、を含む第２水溶液を準備した。
すなわち、別な撹拌装置付きの容器（容器Ｂ）内に、還元剤としてのＬ−アスコルビン酸４ｇと、イオン交換水２４ｇと、クエン酸（クエン酸一水和物）０．００８ｇと、硝酸（濃度：６０重量％）２ｇと、を収容し、マグネットスターラーを用いて、均一に溶解するまで撹拌した。
そして、それぞれ液温が２５℃になるように温度保持した後、容器Ａにおける第１水溶液に対して、容器Ｂにおける第２水溶液を添加した後、そのまま撹拌を続け、薄片状銀粉を析出生成させた。
【００７６】
次いで、析出生成した薄片状銀粉を、イオン交換水で水洗後、ＤＬりんご酸アンモニウム水溶液（０．５重量％）１ｇを混合液中に添加し、有機酸による表面処理を行った。
その後、表面処理を行った薄片状銀粉をろ過にて液切りし、さらに、真空オーブンを用いて、１００℃、３時間の条件で乾燥して、薄片状銀粉（Ａ−３、平均粒径（Ｄ５０）：５μｍ）を得た。
【００７７】
[比較例１]
比較例１においては、プラネタリーミキサー容器内に、ＹＬ−９８３Ｕ（ビスフェノールＦ型エポキシ樹脂、三菱化学(株)製）を２９．３ｇと、アデカグリシロールＥＤ−５０９Ｓ（ブチルフェニルグリシジルエーテル、ＡＤＥＫＡ製）を６．２ｇと、キュアゾールＣ−１１Ｚ（イミダゾール、四国化成工業製）４．５ｇを収容後、１５分混合し、熱硬化樹脂成分（Ｂ−８）を得た。
次いで、毬栗状銀粉（Ａ−１）６０．０ｇを収容し、導電性ペーストの配合成分が均一になるまで６０分間撹拌混合した。
次いで、三本ロール（ロール間隔３０〜４０μｍ、回転数２０ｒｐｍ）を２回通過させた後、再び、プラネタリーミキサー容器に戻した。
次いで、−０．１ＭＰａ・Ｇの減圧条件で、３０分間脱泡した後、目開き６３μｍのメッシュフィルターを備えた濾過装置を用いて、濾過処理を行い、Ｉｎ−ｓｉｔｕ重合を利用しない導電性接着剤を得て、実施例１と同様に評価した。
【００７８】
[比較例２]
比較例２において、Ａ成分として、毬栗状銀粉（Ａ−１）の配合量を６５．０ｇにし、Ｂ成分として、ＹＬ−９８３Ｕを２５．６ｇと、アデカグリシロールＥＤ−５０９Ｓを５．５ｇと、キュアゾールＣ−１１Ｚを３．９ｇと、の混合物（Ｂ−９）を用いた以外は、比較例１と同様にして、Ｉｎ−ｓｉｔｕ重合を利用しない導電性接着剤を得て、評価した。
【００７９】
[比較例３]
比較例３において、Ａ成分として、毬栗状銀粉（Ａ−１）の配合量を５７．０ｇにし、Ｂ成分として、ＹＬ−９８３Ｕを３１．５ｇと、アデカグリシロールＥＤ−５０９Ｓを６．７ｇと、キュアゾールＣ−１１Ｚを４．８ｇと、の混合物（Ｂ−１０）を用いた以外は、比較例１と同様にして、Ｉｎ−Ｓｉｔｕ重合を利用しない導電性接着剤を得て、評価した。
【００８０】
[比較例４]
比較例４において、Ａ成分として、毬栗状銀粉（Ａ−１）の配合量を５２．０ｇにし、Ｂ成分として、ＹＬ−９８３Ｕを３５．２ｇと、アデカグリシロールＥＤ−５０９Ｓを７．５ｇと、キュアゾールＣ−１１Ｚを５．４ｇと、の混合物（Ｂ−１１）を用いた以外は、比較例１と同様にして、Ｉｎ−Ｓｉｔｕ重合を利用しない導電性接着剤を得て、評価した。
【００８１】
[比較例５]
比較例５において、Ａ成分として、毬栗状銀粉（Ａ−１）の配合量を５７．０ｇにし、Ｃ成分として、ブロックイソシアネート化合物（ｃ２）３７．４ｇと、アデカハードナーＥＨ−５０９Ｓを５．６ｇの混合物（Ｃ−２）を用いた以外は、比較例１と同様にして、Ｉｎ−Ｓｉｔｕ重合を利用しない導電性接着剤を得て、評価した。
なお、Ｃ成分の一部として使用したブロックイソシアネート化合物（ｃ２）は、以下のように製造した。
まず、撹拌装置付き容器内に、サンプレンＰ−６６３Ｌ（ウレタンプレポリマー溶液、イソシアネート含有量２．９％、三洋化成工業(株)製）７５．３ｇとサンニックスＰＰ−２００（ポリプロピレングリコール、三洋化成工業製）２０．０ｇを収容し、３０分混合攪拌した。
次いで、メチルエチルケトオキシム（東京化成工業（株）製）を４．７ｇ収容し、３０分間混合した。さらに７０℃の温浴中で３時間混合した。さらに、赤外分光計で２，２００ｃｍ-1イソシアネート基を示すピークが消失していることを確認し、ブロックイソシアネート化合物（ｃ２）を得た。
【００８２】
[比較例６]
比較例６において、Ａ成分として、薄片状銀粉（Ａ−２）の配合量を５０．０ｇにし、Ｂ成分として、ＹＬ−９８３Ｕを３６．６ｇと、アデカグリシロールＥＤ−５０９Ｓを７．８ｇと、キュアゾールＣ−１１Ｚを５．６ｇと、の混合物（Ｂ−１２）を用いた以外は、比較例１と同様にして、Ｉｎ−Ｓｉｔｕ重合を利用しない導電性接着剤を得て、評価した。
【００８３】
[比較例７]
比較例７において、Ａ成分として、薄片状銀粉（Ａ−２）の配合量を４５．０ｇにし、Ｂ成分として、ＹＬ−９８３Ｕを４０．３ｇと、アデカグリシロールＥＤ−５０９Ｓを８．６ｇと、キュアゾールＣ−１１Ｚを６．１ｇと、の混合物（Ｂ−１３）を用いた以外は、比較例１と同様にして、Ｉｎ−Ｓｉｔｕ重合を利用しない導電性接着剤を得て、評価した。
【００８４】
【表１】
2020193309.tif 000003
【００８５】
【表２】
2020193309.tif 000004
【産業上の利用可能性】
【００８６】
以上説明したように、本発明によれば、ベース樹脂と、Ｉｎ−Ｓｉｔｕ重合させてなる領域と、がミクロ相分離してなる導電性接着剤及びその使用方法が提供される。
そして、導電性接着剤が、所定量の導電性粒子を含んでおり、かつ、ベース樹脂領域に含まれる導電性粒子の含有量をφ１（重量％）とし、Ｉｎ−Ｓｉｔｕ重合させてなる領域に含まれる導電性粒子の含有量をφ２（重量％）としたときに、所定の大小関係（φ１＞φ２等）を満足することを特徴としている。
【００８７】
したがって、導電性接着剤の使用に際して、熱処理等させた場合のベース樹脂と、Ｉｎ−Ｓｉｔｕ重合させてなる領域と、が安定的にミクロ相分離して、ベース樹脂中において、導電性粒子が安定的に偏在しやすくなると推認される。
【００８８】
よって、本発明の導電性接着剤等によれば、ベース樹脂中に偏在するため、比較的少量の導電性粒子の配合であっても、良好な導電性や接着強度が得られ、ひいては、そのような導電性接着剤が、各種分野で幅広く使用されることが期待される。
【００８９】
但し、導電性接着剤におけるベース樹脂の種類、Ｉｎ−Ｓｉｔｕ重合してなる領域の種類、さらには、導電性粒子の表面処理剤や表面処理等を、それぞれ適宜制御し、導電性粒子と、Ｉｎ−Ｓｉｔｕ重合してなる領域との親和性を高めることによって、ベース樹脂よりも、Ｉｎ−Ｓｉｔｕ重合してなる領域に対して、導電性粒子を集中的に偏在させられることも別途判明している。
したがって、用途によっては、かかる導電性接着剤についても、好適に用いることができる。
【符号の説明】
【００９０】
１０：導電性粒子
１２：Ｉｎ−Ｓｉｔｕ重合用モノマ
１２ａ：Ｉｎ−Ｓｉｔｕ重合後の領域
１４：ベース樹脂用モノマ
１４ａ：熱重合後のベース樹脂
２０：導電性接着剤
２０ａ：相分離前の導電性接着剤（導電性接着剤原液）
２０ｂ：Ｉｎ−Ｓｉｔｕ重合後の導電性接着剤
【図１】
2020193309.tif 000005
【図２】
2020193309.tif 000006
【図３】
2020193309.tif 000007
【図４】
2020193309.tif 000008
【図５】
2020193309.tif 000009
【図６】
2020193309.tif 000010
【図７】
2020193309.tif 000011